그 후 , 제작 한 부극 원단 의 부극 합 재 층 측 을 온도 25 ± 3 ℃ 의 환경 하 , 선 압 11 t ( 톤 ) 의 조건 으로 롤 프레스 하 여 , 부극 합 재 층 밀도 가 1 . 60 g / cm 3 인 부극 을 얻 었 다 . 그 후 , 당해 부극 을 , 온도 25 ± 3 ℃, 상대 습도 50 ± 5 % 의 환경 하 에서 1 주일 방치 하 였 다 .